(57)【要約】【課題】層間密着性に優れた塗膜を形成できる粉体塗料、粉体塗料の製造方法、塗膜付き基材の製造方法、および、塗膜付き基材の提供。【解決手段】本発明の粉体塗料は、側鎖にポリエステル鎖を有する単位とフルオロオレフィンに基づく単位とを含む含フッ素変性重合体であって、その水酸基価または酸価が１〜２００ｍｇＫＯＨ／ｇである含フッ素変性重合体を含む。【選択図】なし【特許請求の範囲】
【請求項１】
ポリエステル鎖を側鎖に有する単位とフルオロオレフィンに基づく単位とを含む含フッ素変性重合体であって、水酸基価または酸価が１〜２００ｍｇＫＯＨ／ｇである含フッ素変性重合体を含むことを特徴とする粉体塗料。
【請求項２】
前記ポリエステル鎖を側鎖に有する単位が、水酸基およびカルボキシ基のうち少なくとも一種の側鎖官能基を有する単位の該側鎖官能基と、水酸基およびカルボキシ基のうち少なくとも一種の末端基を有するポリエステルの該末端基と、がエステル結合した構造の単位である、請求項１に記載の粉体塗料。
【請求項３】
前記ポリエステル鎖を側鎖に有する単位が、水酸基およびカルボキシ基のうち少なくとも一種の側鎖官能基を有する単位の該側鎖官能基と、多価カルボン酸と、多価アルコールと、が脱水縮重合した構造の単位である、請求項１に記載の粉体塗料。
【請求項４】
前記側鎖にポリエステル鎖を有する単位が、下式（Ｐ１）で表される単位である、請求項１〜３のいずれか１項に記載の粉体塗料。
【化１】
2019011470.tif 000008
式中の記号は、以下の意味を示す。
Ｒ１およびＲ２は、それぞれ独立に、水素原子またはメチル基である。
Ｌは、前記側鎖官能基を有する単量体に基づく単位における側鎖に由来する基である。
Ａは、ポリエステル鎖である。
Ｚは、水酸基またはカルボキシ基である。
【請求項５】
前記含フッ素変性重合体の水酸基価が１０〜１５０ｍｇＫＯＨ／ｇであるか、または、前記含フッ素変性重合体の酸価が５〜１５０ｍｇＫＯＨ／ｇである、請求項１〜４のいずれか１項に記載の粉体塗料。
【請求項６】
前記含フッ素変性重合体が水酸基とカルボキシ基を有し、その水酸基価が１０〜１５０ｍｇＫＯＨ／ｇであり、かつその酸価が５〜１５０ｍｇＫＯＨ／ｇである、請求項１〜５のいずれか１項に記載の粉体塗料。
【請求項７】
前記含フッ素変性重合体のガラス転移温度が４５〜１２０℃である、請求項１〜６のいずれか１項に記載の粉体塗料。
【請求項８】
前記ポリエステル鎖を側鎖に有する単位の含有量が、前記含フッ素変性重合体の全単位に対して、１〜４０モル％である、請求項１〜７のいずれか１項に記載の粉体塗料。
【請求項９】
前記ポリエステル鎖を除く前記含フッ素変性重合体の質量に対する前記ポリエステル鎖の質量の割合が、２．０〜９．０である、請求項１〜８のいずれか１項に記載の粉体塗料。
【請求項１０】
硬化剤を含む、請求項１〜９のいずれか１項に記載の粉体塗料。
【請求項１１】
請求項１〜１０のいずれか１項に記載の粉体塗料の製造方法であって、
水酸基およびカルボキシ基のうち少なくとも一種の側鎖官能基を有する単位とフルオロオレフィンに基づく単位とを含む含フッ素重合体と、
水酸基およびカルボキシ基のうち少なくとも一種の末端基を有するポリエステルと、を反応させて、固形状の含フッ素変性重合体を得て、
次いで前記含フッ素変性重合体を粉砕することを特徴とする粉体塗料の製造方法。
【請求項１２】
前記含フッ素重合体の質量に対する前記ポリエステルの質量の比が、２．０〜９．０である、請求項１１に記載の製造方法。
【請求項１３】
前記反応が、縮合剤の存在下で実施される、請求項１１または１２に記載の製造方法。
【請求項１４】
請求項１〜１０のいずれか１項に記載の粉体塗料の製造方法であって、
水酸基およびカルボキシ基のうち少なくとも一種の側鎖官能基を有する単位とフルオロオレフィンに基づく単位とを含む含フッ素重合体、多価カルボン酸および多価アルコールを反応させて、
固形状の含フッ素変性重合体を得て、次いで前記含フッ素変性重合体を粉砕することを特徴とする粉体塗料の製造方法。
【請求項１５】
前記含フッ素重合体の質量に対する、前記多価カルボン酸および前記多価アルコールの合計質量の比が、２．０〜９．０である、請求項１４に記載の製造方法。
【請求項１６】
請求項１〜１０のいずれか１項に記載の粉体塗料を基材上に付与して塗装層を形成し、前記塗装層を加熱処理して前記基材上に塗膜を形成することを特徴とする塗膜付き基材の製造方法。
【請求項１７】
基材と、請求項１〜１０のいずれか１項に記載の粉体塗料により前記基材上に形成されてなる塗膜とを有することを特徴とする塗膜付き基材。
【発明の詳細な説明】
【技術分野】
【０００１】
本発明は、含フッ素変性重合体を含む粉体塗料、粉体塗料の製造方法、塗膜付き基材の製造方法、および塗膜付き基材に関する。
【背景技術】
【０００２】
粉体塗料は、環境負荷低減の観点から注目されており、多様な用途への対応が求められている。特許文献１には、含フッ素重合体およびポリエステルを溶融混練した後、冷却および粉砕を経て得られる、含フッ素重合体の粒子とポリエステルの粒子とを含む粉体塗料が開示されている。
【先行技術文献】
【特許文献】
【０００３】
【特許文献１】国際公開第２０１３／１８６８３２号
【発明の概要】
【発明が解決しようとする課題】
【０００４】
本発明者らは、特許文献１に記載された粉体塗料を用いて得られた塗膜は、含フッ素重合体の層と、ポリエステルの層とが剥離して、塗膜の層間密着性が劣る場合があるのを知見した。
【０００５】
本発明は、上記課題に鑑みて、層間密着性に優れた塗膜を形成できる粉体塗料、粉体塗料の製造方法、塗膜付き基材の製造方法、および塗膜付き基材の提供を課題とする。
【課題を解決するための手段】
【０００６】
本発明者らは、上記課題について鋭意検討した結果、フルオロオレフィンに基づく単位と、ポリエステル鎖を側鎖に有する単位とを含む、所定の水酸基価または所定の酸価を有する含フッ素変性重合体を含む粉体塗料を用いれば、層間密着性に優れた塗膜が得られるのを見出し、本発明に至った。
すなわち、本発明者は、以下の構成により上記課題が解決できるのを見出した。
【０００７】
［１］ポリエステル鎖を側鎖に有する単位とフルオロオレフィンに基づく単位とを含む含フッ素変性重合体であって、水酸基価または酸価が１〜２００ｍｇＫＯＨ／ｇである含フッ素変性重合体を含むことを特徴とする粉体塗料。
［２］前記ポリエステル鎖を側鎖に有する単位が、水酸基およびカルボキシ基のうち少なくとも一種の側鎖官能基を有する単位の該側鎖官能基と、水酸基およびカルボキシ基のうち少なくとも一種の末端基を有するポリエステルの該末端基と、がエステル結合した構造の単位である、［１］に記載の粉体塗料。
［３］前記ポリエステル鎖を側鎖に有する単位が、水酸基およびカルボキシ基のうち少なくとも一種の側鎖官能基を有する単位の該側鎖官能基と、多価カルボン酸と、多価アルコールと、が脱水縮重合した構造の単位である、［１］に記載の粉体塗料。
［４］  前記側鎖にポリエステル鎖を有する単位が、下式（Ｐ１）で表される単位である、［１］〜［３］のいずれかに記載の粉体塗料。
【化１】
2019011470.tif 000002
式中の記号は、以下の意味を示す。
Ｒ１およびＲ２は、それぞれ独立に、水素原子またはメチル基である。
Ｌは、前記側鎖官能基を有する単量体に基づく単位における側鎖に由来する基である。
Ａは、ポリエステル鎖である。
Ｚは、水酸基またはカルボキシ基である。
【０００８】
［５］前記含フッ素変性重合体の水酸基価が１０〜１５０ｍｇＫＯＨ／ｇであるか、または、前記含フッ素変性重合体の酸価が５〜１５０ｍｇＫＯＨ／ｇである、［１］〜［４］のいずれかに記載の粉体塗料。
［６］前記含フッ素変性重合体が水酸基とカルボキシ基を有し、その水酸基価が１０〜１５０ｍｇＫＯＨ／ｇであり、かつその酸価が５〜１５０ｍｇＫＯＨ／ｇである、［１］〜［５］のいずれかに記載の粉体塗料。
［７］前記含フッ素変性重合体のガラス転移温度が４５〜１２０℃である、［１］〜［６］のいずれかに記載の粉体塗料。
［８］前記ポリエステル鎖を側鎖に有する単位の含有量が、前記含フッ素変性重合体の全単位に対して、１〜４０モル％である、［１］〜［７］のいずれかに記載の粉体塗料。
［９］前記ポリエステル鎖を除く前記含フッ素変性重合体の質量に対する前記ポリエステル鎖の質量の割合が、２．０〜９．０である、［１］〜［８］のいずれかに記載の粉体塗料。
［１０］硬化剤を含む、［１］〜［９］のいずれかに記載の粉体塗料。
【０００９】
［１１］前記［１］〜［１０］のいずれかに記載の粉体塗料の製造方法であって、
水酸基およびカルボキシ基のうち少なくとも一種の側鎖官能基を有する単位とフルオロオレフィンに基づく単位とを含む含フッ素重合体と、水酸基およびカルボキシ基のうち少なくとも一種の末端基を有するポリエステルと、を反応させて、固形状の含フッ素変性重合体を得て、次いで前記含フッ素変性重合体を粉砕することを特徴とする粉体塗料の製造方法。
［１２］前記含フッ素重合体の質量に対する前記ポリエステルの質量の比が、２．０〜９．０である、［１１］に記載の製造方法。
［１３］前記反応が、縮合剤の存在下で実施される、［１１］または［１２］に記載の製造方法。
［１４］前記［１］〜［１０］のいずれかに記載の粉体塗料の製造方法であって、
水酸基およびカルボキシ基のうち少なくとも一種の側鎖官能基を有する単位とフルオロオレフィンに基づく単位とを含む含フッ素重合体、多価カルボン酸および多価アルコールを反応させて、固形状の含フッ素変性重合体を得て、次いで前記含フッ素変性重合体を粉砕することを特徴とする粉体塗料の製造方法。
［１５］前記含フッ素重合体の質量に対する、前記多価カルボン酸および前記多価アルコールの合計質量の比が、２．０〜９．０である、［１４］に記載の製造方法。
【００１０】
［１６］前記［１］〜［１０］のいずれかに記載の粉体塗料を基材上に付与して塗装層を形成し、前記塗装層を加熱処理して前記基材上に塗膜を形成することを特徴とする塗膜付き基材の製造方法。
［１７］基材と、［１］〜［１０］のいずれかに記載の粉体塗料により前記基材上に形成されてなる塗膜とを有することを特徴とする塗膜付き基材。
【発明の効果】
【００１１】
以下に示すように、本発明によれば、層間密着性に優れた塗膜を形成できる粉体塗料、粉体塗料の製造方法、塗膜付き基材の製造方法、および、塗膜付き基材を提供できる。
【発明を実施するための形態】
【００１２】
本発明における用語の意味は以下の通りである。
「単位」とは、単量体が重合により直接形成された、上記単量体１分子に由来する原子団と、上記原子団の一部を化学変換して得られる原子団との総称である。「単量体に基づく単位」は、以下、単に「単位」ともいう。なお、重合体が含む全単位に対する、それぞれの単位の含有量（モル％）は、重合体を核磁気共鳴スペクトル法により分析して求められ、重合体の製造に際して使用する成分の仕込み量からも推測できる。
粒子の「平均粒子径」は、レーザー回折法を測定原理とした公知の粒度分布測定装置（Ｓｙｍｐａｔｅｃ社製、商品名「Ｈｅｌｏｓ−Ｒｏｄｏｓ」等）を用いて測定される粒度分布より体積平均を算出して求められる５０％径の値である。
「酸価」と「水酸基価」は、それぞれ、ＪＩＳ  Ｋ  ００７０−３（１９９２）の方法に準じて測定される値である。
「ガラス転移温度」は、示差走査熱量測定（ＤＳＣ）法で測定される中間点ガラス転移温度である。「ガラス転移温度」は、「Ｔｇ」ともいう。
「数平均分子量」および「重量平均分子量」は、ポリスチレンを標準物質としてゲルパーミエーションクロマトグラフィーで測定される値である。「数平均分子量」は「Ｍｎ」ともいい、「重量平均分子量」は「Ｍｗ」ともいう。
【００１３】
本発明の粉体塗料は、ポリエステル鎖を側鎖に有する単位（以下、「単位Ｐ」ともいう。）とフルオロオレフィンに基づく単位とを含む含フッ素変性重合体を含む、粉体塗料である。該含フッ素変性重合体の水酸基価または酸価は１〜２００ｍｇＫＯＨ／ｇである。かかる含フッ素変性重合体を、以下、「変性重合体」ともいう。
変性重合体の単位Ｐは、水酸基およびカルボキシ基のうち少なくとも一種の側鎖官能基を有する単位（以下、「単位１」ともいう。）とフルオロオレフィンに基づく単位（以下、「単位Ｆ」ともいう。）とを含む含フッ素重合体（以下、「特定含フッ素重合体」ともいう。）の上記側鎖官能基と、水酸基およびカルボキシ基のうち少なくとも一種の末端基を有するポリエステルの前記末端基と、がエステル結合した構造の単位であることが好ましい。
変性重合体の単位Ｐは、また、特定含フッ素重合体の単位１と、多価カルボン酸と、多価アルコールと、が脱水縮重合した構造の単位であることも好ましい。
【００１４】
変性重合体が含む単位Ｐの含有量は、変性重合体の分子間で異なっていてもよい。具体的には、変性重合体は、単位１の側鎖官能基およびポリエステルの末端基が高度にエステル結合して単位Ｐを形成している重合体と、単位１の側鎖官能基およびポリエステルの末端基が低度にエステル結合して単位Ｐを形成している重合体との混合物であってもよい。さらに、単位Ｐのポリエステル鎖も変性重合体の分子間で異なっていてもよく、具体的には、変性重合体は、ポリエステルの末端基同士が高度に連結したポリエステル鎖を有していてもよく、ポリエステルの末端基同士が低度に連結したポリエステル鎖を有していてもよく、これらの重合体の混合物であってもよい。つまり、本発明における変性重合体の、単位Ｐの含有量とポリエステル鎖とは変性重合体の分子間で異なっていてもよく、通常は異なる。
なお、上述した単位１の側鎖官能基およびポリエステルの末端基とのエステル結合の高低は、単位１が有する側鎖官能基の全数に対する、ポリエステルの末端基がエステル結合した割合の高低を指す。また、上述したポリエステルの末端基同士の連結の高低、および後述するポリエステル鎖の連結の高低は、ポリエステル鎖における、多価カルボン酸残基と多価アルコール残基との重合度の大小を指す。
【００１５】
一般に、含フッ素重合体の粒子およびポリエステルの粒子を含む粉体塗料から形成されてなる塗膜は、含フッ素重合体が空気側に、ポリエステルが基材側に配置され、２層構造を形成する。上記２層構造において、含フッ素重合体を含む層が、ポリエステルを含む層を保護するため、高耐候性を発揮する。しかしながら上記塗膜において、含フッ素重合体を含む層と、ポリエステルを含む層との層間密着性に劣る傾向があり、上記層間で剥離が生じて耐候性が損なわれる場合があるのを、本発明者らは知見した。
本発明の粉体塗料により形成されてなる塗膜（以下、「本塗膜」ともいう。）は、変性重合体のうち、フッ素含有量の高い重合体分子（換言すると、低度に連結したポリエステル鎖を有する変性重合体の分子。）が空気側に、フッ素含有量の低い重合体分子（換言すると、高度に連結したポリエステル鎖を有する変性重合体の分子。）が基材側に偏析した塗膜構成となると考えられる。つまり、本塗膜内でフッ素含有量の濃度勾配が生じた疑似的な２層構造を形成しているといえる。そのため、本塗膜は、従来の含フッ素重合体を含む層とポリエステルを含む層との２層構造の塗膜が有する高耐候性を発現しつつ、従来の２層構造の塗膜を用いた際に問題であった層間剥離が生じにくい。したがって、本発明の粉体塗料によれば、高耐候性を維持しつつ、層間密着性に優れた塗膜を形成できると考えられる。
また、粉体塗料には、耐ブロッキング性も要求される。粉体塗料の耐ブロッキング性は、例えばＴｇの高い含フッ素重合体を用いれば向上するため、含フッ素重合体に含まれる単位として、Ｔｇを向上させる成分を選択する必要があった。一方で、変性重合体のＴｇは、嵩高いポリエステル鎖を導入することにより高く調節することが可能である。つまり、本発明の粉体塗料の製造においては、変性重合体に他の単位を導入したい場合でも、他の単位の導入に用いる単量体の選択の自由度が高いという利点がある。
【００１６】
変性重合体は、水酸基およびカルボキシ基の少なくとも一方を有し、それら両方を有することがより好ましい。
変性重合体は、水酸基価および酸価のうち少なくとも一方が１〜２００ｍｇＫＯＨ／ｇであればよく、水酸基価および酸価の両方が１〜２００ｍｇＫＯＨ／ｇであってもよい。
変性重合体の酸価は、５〜１５０ｍｇＫＯＨ／ｇが好ましく、２０〜６０ｍｇＫＯＨ／ｇが特に好ましい。また、変性重合体の水酸基価は、１０〜１５０ｍｇＫＯＨ／ｇが好ましく、２０〜６０ｍｇＫＯＨ／ｇが特に好ましい。
水酸基およびカルボキシ基を有する変性重合体においては、その水酸基価が５〜１５０ｍｇＫＯＨ／ｇでありかつその酸価が１０〜１５０ｍｇＫＯＨ／ｇであることが好ましく、その水酸基価が２０〜６０ｍｇＫＯＨ／ｇでありかつその酸価が２０〜６０ｍｇＫＯＨ／ｇであることが特に好ましい。
変性重合体の酸価または水酸基価が上記範囲内であれば、本塗膜の基材密着性が向上するとともに、変性重合体を含む粉体塗料が好適に溶融して緻密な塗膜を形成できる。
変性重合体が有する水酸基またはカルボキシ基は、単位Ｐの側鎖末端のみに由来するか、単位Ｐの側鎖末端およびポリエステルと未反応の単位１に由来する。
すなわち、本発明における変性重合体がとり得る態様の具体例としては、次の２つの態様が挙げられる。
第１態様：変性重合体が、単位Ｆ、単位Ｐおよび単位１を含み、単位Ｐの水酸基およびカルボキシ基のうち少なくとも一種の末端基と、単位１の水酸基またはカルボキシ基のうち少なくとも一種の側鎖官能基と、を有する態様。
第２態様：変性重合体が、単位Ｆおよび単位Ｐを含み、単位１を含まず、単位Ｐの水酸基およびカルボキシ基のうち少なくとも一種の末端基を有する態様。
ここで、単位１の水酸基およびカルボキシ基、ならびに、単位Ｐの水酸基またはカルボキシ基はいずれも、本塗膜を形成する際の架橋点となり得るので、本塗膜の硬化性を向上できる。本発明の含フッ素重合体は、本塗膜の硬化性がより向上する観点から、上記２つの態様の中でも第１態様が好ましい。
【００１７】
単位Ｐは、側鎖にポリエステル鎖を有する単位である。単位Ｐは、フッ素原子を有さないことが好ましい。
単位Ｐは、単位１の水酸基またはカルボキシ基と、ポリエステルの末端基とがエステル結合している単位であってよい。また、単位Ｐは、単位１の水酸基またはカルボキシ基と、ポリエステルの末端基とが直接エステル結合している単位であることが好ましい。単位Ｐは、単位１の水酸基とポリエステルのカルボキシ基とが直接エステル結合している単位、または、単位１のカルボキシ基とポリエステルの水酸基とが直接エステル結合している単位が好ましい。
ポリエステル鎖は、多価カルボン酸と多価アルコールとの脱水反応物に基づく単位を含むのが好ましく、必要に応じて、これ以外の単位（例えば、ヒドロキシカルボン酸に基づく単位）を含んでいてもよい。
ポリエステル鎖は、エステル交換反応によって得られる鎖であってもよい。また、ポリエステル鎖は、ラクトン等の開環重合によって生成される鎖であってもよい。
多価カルボン酸の具体例としては、フタル酸、イソフタル酸、テレフタル酸、ナフタレンジカルボン酸、トリメリット酸、ピロメリット酸、フタル酸無水物等の芳香族多価カルボン酸、ならびに、コハク酸、アジピン酸、セバシン酸、コハク酸無水物等の非芳香族多価カルボン酸が挙げられる。なお、非芳香族多価カルボン酸とは、芳香族環を有しない多価カルボン酸を意味する。
多価アルコールの具体例としては、エチレングリコール、ジエチレングリコール、トリエチレングリコール、１，２−プロパンジオール、１，３−プロパンジオール、１，３−ブタンジオール、１，４−ブタンジオール、１，２−ペンタンジオール、１，５−ペンタンジオール、ネオペンチルグリコール、スピログリコール、１，１０−デカンジオール、１，４−シクロヘキサンジメタノール、トリメチロールエタン、トリメチロールプロパン、グリセリン、ペンタエリスリトール等の脂肪族多価アルコール、１，４−シクロヘキサンジメタノール、１，４−シクロヘキサンジオール等の脂環族多価アルコールが挙げられる。
ポリエステル鎖がエステル交換反応により生成される場合、ジメチルテレフタレートやビフェニルメチルジカルボキシラート等のエステルを使用し、多価アルコールとエステル交換反応させてもよい。
ポリエステル鎖がラクトン等の開環重合によって生成される鎖である場合、ラクトンとしては、β−プロピオラクトン、δ−バレロラクトン、ε−カプロラクトン、メチル−ε−カプロラクトン、α−メチル−β−プロピオラクトン、β−メチル−β−プロピオラクトン、メトキシ−ε−カプロラクトン、エトキシ−ε−カプロラクトン等が挙げられる。
【００１８】
単位Ｐは、製造上の観点から、下式（Ｐ１）で表される単位が好ましい。
【００１９】
【化２】
2019011470.tif 000003
【００２０】
式中の記号は、以下の意味を示す。
Ｒ１およびＲ２はそれぞれ独立に、水素原子またはメチル基である。
Ｌは、単位１における側鎖に由来する基である。
Ａは、ポリエステル鎖である。
Ｚは、水酸基またはカルボキシ基である。
【００２１】
式（Ｐ１）で表される単位は、製造上の観点から、下式（Ｐ１−１）で表される単位、または、下式（Ｐ１−２）で表される単位が好ましい。
【００２２】
【化３】
2019011470.tif 000004
【００２３】
式中の記号は、以下の意味を示す。
Ｒ１、Ｒ２、Ｚはそれぞれ、式（Ｐ１）のＲ１、Ｒ２、Ｚと同義である。
Ａ１およびＡ２はいずれも、ポリエステル鎖である。
Ｌ１およびＬ２は、単位１における側鎖に由来する基の残基である。すなわち、Ｌ１は単位１における側鎖から、その末端にあるカルボキシ基を取り除いた残基であり、Ｌ２は単位１における側鎖から、その末端にある水酸基を取り除いた残基である。ただし、単位１の側鎖が水酸基またはカルボキシ基のみからなる場合には、Ｌ１およびＬ２は、単結合である。
【００２４】
ポリエステル鎖がＨＯ−Ａ１１−ＯＨで表されるジオールとＨ−ＯＣ（Ｏ）−Ａ１２−Ｃ（Ｏ）ＯＨで表されるジカルボン酸の脱水縮重合物の鎖である場合、
−Ａ１−Ｚは、−（Ａ１１−ＯＣ（Ｏ）−Ａ１２−Ｃ（Ｏ）Ｏ）ｎ１−Ａ１１−ＯＨ、または、−（Ａ１１−ＯＣ（Ｏ）−Ａ１２−Ｃ（Ｏ）Ｏ）ｎ１−Ａ１１−ＯＣ（Ｏ）−Ａ１２−ＣＯＯＨで表されるポリエステル鎖を有する基であることが好ましい。
また、−Ａ２−Ｚは、−（Ａ１２−Ｃ（Ｏ）Ｏ−Ａ１１−ＯＣ（Ｏ））ｎ２−Ａ１２−ＣＯＯＨ、または、−（Ａ１２−Ｃ（Ｏ）Ｏ−Ａ１１−ＯＣ（Ｏ））ｎ２−Ａ１２−Ｃ（Ｏ）Ｏ−Ａ１１−ＯＨで表されるポリエステル鎖を有する基であることが好ましい。
式中、Ａ１１およびＡ１２は、それぞれ独立に、２価の有機基である。２価の有機基としては、アルキレン基、シクロアルキレン基、アリーレン基、アラルキレン基、および、これらを組み合わせた基が挙げられる。なお、アルキレン基は、直鎖状であってもよいし、分岐鎖状であってもよい。また、式中に複数存在するＡ１１は、それぞれ種類の異なるＡ１１であってよく、式中に複数存在するＡ１２も、それぞれ種類の異なるＡ１２であってよい。
ｎ１およびｎ２は、平均値であり、２以上の整数を表し、上限値は、特に限定されず、通常１００である。
【００２５】
Ｌ１およびＬ２の具体例としては、−（ＣＨ２）ａ−（ただし、ａは１〜１０の整数を示す。）、−Ｏ−ＣＨ２−ｃｙｃｌｏＣ６Ｈ１０−ＣＨ２−、−ＣＨ２Ｏ−ＣＨ２−ｃｙｃｌｏＣ６Ｈ１０−ＣＨ２−、−ＯＣＨ２ＣＨ２−、−ＣＨ２ＯＣＨ２ＣＨ２−、−ＯＣＨ２ＣＨ２ＣＨ２ＣＨ２−、−ＣＨ２ＯＣＨ２ＣＨ２ＣＨ２ＣＨ２−、−Ｏ（ＣＨ２）ｂ−ＯＣ（Ｏ）−（ＣＨ２）ｃ−が挙げられる。ただし、ｂおよびｃは、それぞれ独立して１〜１０の整数を示す。
【００２６】
変性重合体は、単位Ｐを二種以上含んでもよい。
単位Ｐの含有量は、変性重合体が含む全単位に対して、０モル％超であり、かつ、特定含フッ素重合体が含む全単位に対する単位１の含有量以下である。単位Ｐの含有量は、変性重合体が含む全単位に対して、層間密着性がより向上する観点から、１〜４０モル％が好ましく、１〜２５モル％がより好ましく、３〜２３モル％がさらに好ましく、５〜２０モル％が特に好ましい。
また、変性重合体における、ポリエステル鎖を除く変性重合体の質量に対するポリエステル鎖の質量の割合は、本塗膜の耐候性の観点および本塗膜においてフッ素含有量の濃度勾配が生じやすい観点から、０．０１〜２０が好ましく、０．１〜９がより好ましく、２．０〜９．０がさらに好ましく、２．０〜５．０が特に好ましい。
なお、上記ポリエステル鎖を除く変性重合体の質量とは、特定含フッ素重合体の質量に相当し、ポリエステル鎖の質量とは導入したポリエステル鎖（前記Ｚで表される末端基を含む）の質量である。
【００２７】
単位１は、水酸基およびカルボキシ基のうち少なくとも一種の側鎖官能基を有す単位である。単位１は、ポリエステル鎖を有さない。また単位１は、フッ素原子を有さないことが好ましい。
単位１は、上記側鎖官能基を有する単量体（以下、「単量体１」ともいう。）に基づく単位であってもよく、単位１を含む特定含フッ素重合体が有する上記側鎖官能基を、異なる側鎖官能基に変換させて得られる単位であってもよい。このような単位としては、水酸基を有する単位を含む特定含フッ素重合体に、多価カルボン酸やその酸無水物等を反応させて、水酸基の一部または全部がカルボキシ基に変換された単位等が挙げられる。
単位１は、単量体１に基づく単位であることが好ましい。
【００２８】
カルボキシ基を有する単量体１としては、不飽和カルボン酸、（メタ）アクリル酸が挙げられ、式Ｘ１１−Ｙ１１で表される単量体（以下、「単量体１１」ともいう。）が好ましい。
Ｘ１１は、ＣＨ２＝ＣＨ−、ＣＨ（ＣＨ３）＝ＣＨ−またはＣＨ２＝Ｃ（ＣＨ３）−であり、ＣＨ２＝ＣＨ−またはＣＨ（ＣＨ３）＝ＣＨ−であることが好ましい。
Ｙ１１は、カルボキシ基またはカルボキシ基を有する炭素数１〜１２の１価の飽和炭化水素基であり、カルボキシ基または炭素数１〜１０のカルボキシアルキル基であることが好ましい。
単量体１１の具体例としては、ＣＨ２＝ＣＨＣＯＯＨ、ＣＨ（ＣＨ３）＝ＣＨＣＯＯＨ、ＣＨ２＝Ｃ（ＣＨ３）ＣＯＯＨおよび式ＣＨ２＝ＣＨ（ＣＨ２）ｍ１ＣＯＯＨで表される化合物（ただし、ｍ１は１〜１０の整数を示す。）が挙げられる。
【００２９】
ヒドロキシ基を有する単量体２としては、ヒドロキシ基を有する、ビニルエーテル、ビニルエステル、アリルエーテル、アリルエステル、（メタ）アクリル酸エステル、アリルアルコールが挙げられ、式Ｘ１２−Ｙ１２で表される単量体（以下、「単量体１２」ともいう。）またはアリルアルコールが好ましい。
Ｘ１２は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、ＣＨ２＝ＣＨＯ−またはＣＨ２＝ＣＨＣＨ２Ｏ−であることが好ましい。
Ｙ１２は、水酸基を有する炭素数２〜１２の１価の飽和炭化水素基である。１価の飽和炭化水素基は、直鎖状であってもよく分岐状であってもよい。また、１価の飽和炭化水素基は、環構造からなっていてもよく、環構造を含んでいてもよい。
１価の飽和炭化水素基は、炭素数２〜６のアルキル基または炭素数６〜８のシクロアルキレン基を含むアルキル基であることが好ましい。
単量体１２の具体例としては、ＣＨ２＝ＣＨＯ−ＣＨ２−ｃｙｃｌｏＣ６Ｈ１０−ＣＨ２ＯＨ、ＣＨ２＝ＣＨＣＨ２Ｏ−ＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、およびＣＨ２＝ＣＨＣＨ２ＯＣＨ２ＣＨ２ＣＨ２ＣＨ２ＯＨが挙げられる。
単量体１は、２種以上を併用してもよい。
【００３０】
粉体塗料が硬化剤を含む場合、単位１の水酸基またはカルボキシ基、もしくは単位Ｐの水酸基またはカルボキシ基が架橋点となって、変性重合体間の架橋反応が硬化剤を介して進行し、本塗膜の硬化性が向上するので、その耐候性、耐水性、耐薬品性、耐熱性等の塗膜物性が向上する。
変性重合体が単位１を含む場合、単位１の含有量は、変性重合体が含む全単位に対して、１〜３５モル％が好ましく、１〜２５モル％がより好ましく、３〜２３モル％がさらに好ましく、５〜２０モル％が特に好ましい。
【００３１】
フルオロオレフィンは、水素原子の１個以上がフッ素原子で置換されたオレフィンである。フルオロオレフィンは、フッ素原子で置換されていない水素原子の１個以上が塩素原子で置換されていてもよい。
フルオロオレフィンの具体例としては、ＣＦ２＝ＣＦ２、ＣＦ２＝ＣＦＣｌ、ＣＦ２＝ＣＨＦ、ＣＨ２＝ＣＦ２、ＣＦ２＝ＣＦＣＦ３、ＣＦ２＝ＣＨＣＦ３、ＣＦ３ＣＨ＝ＣＨＦ、ＣＦ３ＣＦ＝ＣＨ２が挙げられる。単位Ｐが効率的に形成される観点から、フルオロオレフィンとしては、ＣＦ２＝ＣＦ２またはＣＦ２＝ＣＦＣｌを用いることが好ましく、ＣＦ２＝ＣＦＣｌを用いることが特に好ましい。フルオロオレフィンは、２種以上を併用してもよい。
単位Ｆの含有量は、本塗膜の耐候性の観点から、変性重合体が含む全単位に対して、２０〜７０モル％であり、４０〜６０モル％が好ましい。
【００３２】
変性重合体は、本塗膜の塗膜物性を調整するために、式Ｘ２−Ｚ２で表される単量体（以下、「単量体２」ともいう。）に基づく単位（以下、「単位２」ともいう。）を含んでいてもよい。単量体２は、フッ素原子を有さないことが好ましい。
Ｘ２は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、本塗膜の耐候性の観点から、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−が好ましい。
【００３３】
Ｚ２は炭素数１〜２４の１価の炭化水素基である。１価の炭化水素基は、直鎖状であってもよく分岐鎖状であってもよい。また、１価の炭化水素基は、環構造からなっていてもよく、環構造を含んでいてもよい。また、１価の炭化水素基は、１価の飽和炭化水素基であってもよく１価の不飽和炭化水素基であってもよい。
１価の炭化水素基は、アルキル基、シクロアルキル基、アリール基またはアラルキル基が好ましく、炭素数２〜１２のアルキル基、炭素数６〜１０のシクロアルキル基、炭素数６〜１０のシクロアルキルアルキル基、炭素数６〜１０のアリール基または炭素数７〜１２のアラルキル基がより好ましい。
アルキル基の具体例としては、メチル基、エチル基、ｔｅｒｔ−ブチル基、ヘキシル基、ノニル基、デシル基、ドデシル基が挙げられる。
シクロアルキル基の具体例としては、シクロヘキシル基が挙げられる。
シクロアルキルアルキル基の具体例としては、シクロヘキシルメチル基が挙げられる。
アラルキル基の具体例としては、ベンジル基が挙げられる。
アリール基の具体例としては、フェニル基、ナフチル基が挙げられる。
【００３４】
単量体２は、２種以上を併用してもよい。
単量体２の具体例としては、エチルビニルエーテル、ｔｅｒｔ−ブチルビニルエーテル、２−エチルヘキシルビニルエーテル、シクロヘキシルビニルエーテル、酢酸ビニル、ピバル酸ビニルエステル、ネオノナン酸ビニルエステル（ＨＥＸＩＯＮ社製、商品名「ベオバ９」）、ネオデカン酸ビニルエステル（ＨＥＸＩＯＮ社製、商品名「ベオバ１０」）、安息香酸ビニルエステル、ｔｅｒｔ−ブチル（メタ）アクリレート、ベンジル（メタ）アクリレートが挙げられる。
変性重合体が単位２を含む場合、単位２の含有量は、変性重合体が含む全単位に対して、１〜７０モル％が好ましく、１０〜５０モル％がより好ましい。
【００３５】
本発明における変性重合体の製造方法としては、特定含フッ素重合体と、水酸基およびカルボキシ基のうち少なくとも一種の末端基を有するポリエステルとを反応させる方法（以下、「製造方法１」ともいう。）、特定含フッ素重合体を、上記ポリエステルの製造過程において添加して反応させる方法（以下、「製造方法２」ともいう。）、ならびに、単量体Ｆ、単量体１、および、単位Ｐとなり得る単量体とを反応させる方法（以下、「製造方法３」ともいう。）が挙げられる。このうち、製造方法１は均質な単位Ｐを含む変性重合体が得られやすい点で好ましく、製造方法２は生産効率および反応率の点で好ましい。
ここで、製造方法２の具体例としては、多価カルボン酸、多価アルコールおよび特定含フッ素重合体を反応させて変性重合体を得る方法、エステルと特定含フッ素重合体とのエステル交換反応によって変性重合体を得る方法、ラクトンの開環重合およびラクトンの開環重合物と特定含フッ素重合体との反応によって変性重合体を得る方法等が挙げられる。製造方法２としては、単位Ｐの生成効率に優れる点から、多価カルボン酸、多価アルコールおよび特定含フッ素重合体を反応させて変性重合体を得る方法が好ましい。多価カルボン酸、多価アルコール、エステルおよびラクトンの具体例は、単位Ｐで説明した通りである。
いずれの製造方法においても、原料（製造方法１における特定含フッ素重合体およびポリエステル、製造方法２における特定含フッ素重合体、多価カルボン酸および多価アルコール、製造方法３における各単量体）を、水や有機溶媒等に溶解して反応させて変性重合体を製造してもよく、上記原料を固体のまま混合し、加熱し溶融して反応させて変性重合体を製造してもよい。単位Ｐの生成が効率的に進行する観点からは、固体状態の特定含フッ素重合体、多価アルコールおよび多価カルボン酸を、２００℃〜３００℃（好ましくは２００℃〜２５０℃）で加熱し溶融しながら反応させたのちに冷却し、固体状態の変性重合体を得ることが好ましい。
なお、上記方法により製造された変性重合体は、公知の粉砕装置によって粉砕して、粉末状にしてもよい。
【００３６】
特定含フッ素重合体は、単位Ｆおよび単位１を含み、単位２をさらに含んでいてもよい。特定含フッ素重合体の製造方法としては、溶媒とラジカル重合開始剤の存在下、各単量体を共重合させて得る方法が挙げられる。
単位Ｆの含有量は、特定含フッ素重合体が含む全単位に対して、本塗膜の耐候性の観点から、２０〜７０モル％であり、４０〜６０モル％が好ましい。
単位１の含有量は、特定含フッ素重合体が含む全単位に対して、１〜４０モル％が好ましく、１〜２５モル％がより好ましく、５〜２５モル％がさらに好ましく、５〜２０モル％が特に好ましい。
特定含フッ素重合体が単位２を含む場合、単位２の含有量は、特定含フッ素重合体が含む全単位に対して、１〜７０モル％が好ましく、１０〜５０モル％がより好ましい。
【００３７】
特定含フッ素重合体が単位１１を含む場合、特定含フッ素重合体の酸価は、１〜２５０ｍｇＫＯＨ／ｇが好ましい。
特定含フッ素重合体が単位１２を含む場合、特定含フッ素重合体の水酸基価は、１〜２５０ｍｇＫＯＨ／ｇが好ましい。
特定含フッ素重合体の酸価および水酸基価が上記範囲にあれば、特定含フッ素重合体およびポリエステルとの反応性に優れる。
特定含フッ素重合体のＭｗは、５，０００〜１００，０００が好ましく、８，０００〜８０，０００がより好ましい。
【００３８】
製造方法１による変性重合体の製造に使用し得るポリエステルは、末端基として水酸基のみまたはカルボキシ基のみを有するポリエステルであってもよく、末端基として水酸基およびカルボキシ基を有するポリエステルであってもよい。特に、後者のポリエステル（すなわち、一方の末端基が水酸基であり、他方の末端基がカルボキシ基であるポリエステル）が好ましい。
【００３９】
ポリエステルとしては、多価カルボン酸残基と多価アルコール残基とを含む重合体が用いられ、必要に応じて、これ以外の残基（例えば、ヒドロキシカルボン酸残基）を含んでいてもよい。多価カルボン酸および多価アルコールの具体例は、単位Ｐで説明した通りである。
ポリエステルは市販品を用いてもよく、具体例には、ダイセル・オルネクス社製の「ＣＲＹＬＣＯＡＴ（登録商標）  ４６４２−３」、「ＣＲＹＬＣＯＡＴ（登録商標）  ４８９０−０」、「ＣＲＹＬＣＯＡＴ（登録商標）  ４８４２−３」、日本ユピカ社製の「ユピカコート（登録商標）  ＧＶ−２５０」、「ユピカコート（登録商標）  ＧＶ−７４０」、「ユピカコート（登録商標）  ＧＶ−１７５」、「ユピカコート（登録商標）  ＧＶ−１１０」、ＤＳＭ社製の「Ｕｒａｌａｃ(登録商標)  １６８０」が挙げられる。
【００４０】
ポリエステルの酸価および水酸基価はそれぞれ、特定含フッ素重合体との反応性および塗膜強度の観点から、１〜２５０ｍｇＫＯＨ／ｇが好ましい。
ポリエステルのＭｎは、粉体塗料が好適に溶融して緻密な塗膜を形成する観点から、１００〜１００，０００が好ましく、１００〜１０，０００がより好ましく、５００〜８，０００が特に好ましい。
【００４１】
特定含フッ素重合体とポリエステルとの反応は、脱水反応が挙げられる。
ここで、上記第１態様および第２態様の変性重合体は、単位Ｐ（例えば、上記式（Ｐ１）で表される単位）を含む。
上記第１態様の変性重合体の製造方法の具体例としては、特定含フッ素重合体と、一方の末端に水酸基またはカルボキシ基を有し、他方の末端に水酸基またはカルボキシ基を有するポリエステルと、を用いて、特定含フッ素重合体の単位１と、ポリエステルの末端基とを反応させる方法、特定含フッ素重合体の単位１と、多価カルボン酸および多価アルコールとを反応させる方法が挙げられる。これらの方法としては、例えば、特定含フッ素重合体の水酸基とポリエステルの一方の末端基であるカルボキシ基とを反応させる方法、特定含フッ素重合体のカルボキシ基とポリエステルの一方の末端基である水酸基とを反応させる方法が挙げられる。この場合、特定含フッ素重合体の単位１の一部が未反応のまま変性重合体に導入されるように、反応条件または各原料の使用量等を適宜調整すればよい。
上記第２態様の変性重合体の製造方法としては、上記第１態様で記載した方法が挙げられる。この場合、特定含フッ素重合体の単位１が全て失活するように、反応条件または各原料の使用量等を適宜調整すればよい。
【００４２】
上記式（Ｐ１−１）で表される単位または上記式（Ｐ１−２）で表される単位を含む変性重合体は、例えば、次のようにして製造できる。
具体的には、単位１１を含む特定含フッ素重合体と、一方の末端に水酸基を有し、他方の末端に上記式（Ｐ１）中のＺで表される基を有するポリエステルとを用いる場合、ポリエステルの水酸基と単位１１のカルボキシ基とが脱水反応して、上記式（Ｐ１−１）で表される単位を含む変性重合体が得られる。
また、単位１２を含む特定含フッ素重合体と、一方の末端にカルボキシ基を有し、他方の末端に上記式（Ｐ１）中のＺで表される基を有するポリエステルとを用いる場合、単位１２の水酸基とポリエステルのカルボキシ基とが脱水反応して、上記式（Ｐ１−２）で表される単位を含む変性重合体が得られる。
【００４３】
特定含フッ素重合体とポリエステルとの脱水反応は、反応が促進される観点から、縮合剤の存在下で実施されるのが好ましい。縮合剤としては、脱水縮合剤および脱水縮合剤以外の縮合剤が挙げられる。
脱水縮合剤の具体例としては、水酸化アルカリ、炭酸アルカリ、ピペリジン、ジエチルアミン、アルカリ金属アミド、塩化水素、塩化亜鉛、亜硫酸水素カリウムシリカゲル、イオン交換樹脂、モレキュラーシーブが挙げられる。脱水縮合剤は、２種以上を併用してもよい。
脱水縮合剤以外の縮合剤の具体例としては、三酸化アンチモン、酢酸アンチモン、亜鉛、酸化ゲルマニウム等が挙げられる。
縮合剤の使用量は、含フッ素重合体とポリエステルとの使用量、または含フッ素重合体と多価カルボン酸および多価アルコールとの使用量の合計１００質量部に対して、０．００１〜２０質量部が好ましく、０．０１〜１０質量部がより好ましい。
【００４４】
特定含フッ素重合体とポリエステルとの反応温度は、特定含フッ素重合体が溶融して反応が促進する観点から、３０〜３００℃が好ましく、１００〜２７０℃がより好ましく、１７０〜２５０℃が特に好ましい。反応時間は、２〜２０時間が好ましく、２〜１５時間がより好ましい。
製造方法１による変性重合体の製造における、特定含フッ素重合体の使用量（質量）に対するポリエステルの使用量（質量）の比（ポリエステルの質量／特定含フッ素重合体の質量）は、本塗膜の耐候性の観点および本塗膜においてフッ素含有量の濃度勾配が生じやすい観点から、０．０１〜２０が好ましく、０．１〜９がより好ましく、２．０〜９．０がさらに好ましく、２．０〜５．０が特に好ましい。
製造方法２による変性重合体の製造における、特定含フッ素重合体の使用量（質量）に対する、多価カルボン酸および多価アルコールの合計使用量（質量）の比（多価カルボン酸および多価アルコールの合計質量／特定含フッ素重合体の質量）は、本塗膜の耐候性の観点および本塗膜においてフッ素含有量の濃度勾配が生じやすい観点から、０．０１〜２０が好ましく、０．１〜９がより好ましく、２．０〜９．０がさらに好ましく、２．０〜５．０が特に好ましい。
【００４５】
変性重合体のＴｇは、粉体塗料の耐ブロッキング性が向上する観点から、４０〜１２０℃が好ましく、４５〜１２０℃がより好ましく、５０〜１００℃がさらに好ましく、５０〜８０℃が特に好ましく、５０〜７５℃が最も好ましい。
変性重合体のＭｗは、粉体塗料が好適に溶融して緻密な塗膜を形成する観点から、１０００〜１００，０００が好ましく、５，０００〜８０，０００がより好ましい。
変性重合体の含有量は、粉体塗料の全質量に対して、１〜１００質量％が好ましい。
【００４６】
本発明の粉体塗料は、変性重合体を粉砕して粉体状とし、必要に応じて変性重合体以外の粉体状の樹脂や添加剤を混合して製造できる。また、本発明の粉体塗料は、変性重合体と、必要に応じて粉体状の他の樹脂や添加剤とを溶融混練し、粉砕して粉体状としても製造できる。
なお、本発明の粉体塗料は、変性重合体の製造において未反応のまま残存している特定含フッ素重合体やポリエステルを含んでいてもよい。
【００４７】
本発明の粉体塗料は、変性重合体とは異なる含フッ素重合体（以下、「他の含フッ素重合体」ともいう。）を含んでいてもよい。他の含フッ素重合体としては、上述した変性重合体の製造に使用した特定含フッ素重合体が挙げられる。
この場合、基材上に、変性重合体を主とする層と、他の含フッ素重合体を主とする層とがこの順に配置した塗膜が得られる。このとき、変性重合体を主とする層のうち、フッ素含有量の高い単位Ｆを主とする部分が、他の含フッ素重合体を主とする層に接するので、変性重合体を主とする層と、他の含フッ素重合体を主とする層と、の層間密着性が優れる。また、変性重合体を主とする層のうち、フッ素含有量の低い単位Ｐを主とする部分が基材に密着するので、本塗膜の基材密着性が優れる。
本発明の粉体塗料が他の含フッ素重合体を含む場合、他の含フッ素重合体の含有量は、粉体塗料の全質量に対して、１〜９０質量％が好ましく、１〜７０質量％がより好ましい。
なお、変性重合体を主とする層とは、変性重合体以外の重合体を含まないか、含む場合は、変性重合体よりも少ない質量含む層である。同様に、含フッ素重合体を主とする層とは、含フッ素重合体以外の重合体を含まないか、含む場合は、含フッ素重合体よりも少ない質量含む層であり、ポリエステルを主とする層とは、ポリエステル以外の重合体を含まないか、含む場合は、ポリエステルよりも少ない質量含む層である。
【００４８】
本発明の粉体塗料は、変性重合体とは異なるポリエステル（以下、「他のポリエステル」ともいう。）を含んでいてもよい。他のポリエステルとしては、上述した変性重合体の製造に使用したポリエステルが挙げられる。
この場合、基材上に、他のポリエステルを主とする層と、変性重合体を主とする層と、がこの順に配置した塗膜が得られる。このとき、変性重合体を主とする層のうち、フッ素含有量の低い単位Ｐを主とする部分が、他のポリエステルを主とする層と接するので、変性重合体を主とする層と、他のポリエステルを主とする層と、の層間密着性が優れる。
本発明の粉体塗料が他のポリエステルを含む場合、他のポリエステルの含有量は、粉体塗料の全質量に対して、１〜９０質量％が好ましく、１〜７０質量％がより好ましい。
【００４９】
本発明の粉体塗料は、他の含フッ素重合体および他のポリエステルの両方を含んでいてもよい。この場合、基材上に、他のポリエステルを主とする層と、変性重合体を主とする層と、他の含フッ素重合体を主とする層と、がこの順に配置された塗膜が得られる。このように、変性重合体を主とする層が、他のポリエステルを主とする層と、他の含フッ素重合体を主とする層との間に位置するので、各層の層間密着性が優れる。さらには、基材側に配置する他のポリエステルを主とする層によって本塗膜の基材密着性が優れ、塗膜表面に配置する他の含フッ素重合体を主とする層によって本塗膜の耐候性が優れる。
【００５０】
本発明の粉体塗料は、上記以外の樹脂を含んでもよい。上記以外の樹脂としては、（メタ）アクリル樹脂、エポキシ樹脂等、ウレタン樹脂等が挙げられる。
【００５１】
本発明の粉体塗料は、必要に応じて上記以外の成分（以下、「添加剤」と称する。）を含んでもよい。添加剤の具体例としては、硬化剤、顔料、紫外線吸収剤（各種の有機系紫外線吸収剤、無機系紫外線吸収剤等）、光安定剤（ヒンダードアミン光安定剤等）、つや消し剤（超微粉合成シリカ等）、レベリング剤、表面調整剤（本塗膜の表面平滑性を向上させる。）、硬化触媒、脱ガス剤、可塑剤、充填剤、熱安定剤、分散剤、帯電防止剤、防錆剤、シランカップリング剤、防汚剤、低汚染化処理剤が挙げられる。
【００５２】
本発明の粉体塗料は、添加剤として硬化剤を含むのが好ましい。
硬化剤は、水酸基またはカルボキシ基と反応し得る基を１分子中に２以上有する化合物であって、変性重合体を架橋させる化合物である。硬化剤は、上記反応し得る基を、通常２〜３０有する。
変性重合体が水酸基を有する場合の硬化剤は、イソシアネート基またはブロック化イソシアネート基を１分子中に２以上有する化合物が好ましい。
変性重合体がカルボキシ基を有する場合の硬化剤は、エポキシ基、カルボジイミド基、オキサゾリン基またはβ−ヒドロキシアルキルアミド基を、１分子中に２以上有する化合物が好ましい。
変性重合体が水酸基およびカルボキシ基の両方を有する場合は、イソシアネート基またはブロック化イソシアネート基を１分子中に２以上有する化合物と、エポキシ基、カルボジイミド基、オキサゾリン基またはβ−ヒドロキシアルキルアミド基を１分子中に２以上有する化合物と、を併用するのが好ましい。
【００５３】
イソシアネート基を１分子中に２以上有する化合物は、ポリイソシアネート単量体またはポリイソシアネート誘導体が好ましい。
ポリイソシアネート単量体は、脂環族ポリイソシアネート、脂肪族ポリイソシアネート、および芳香族ポリイソシアネートが好ましい。ポリイソシアネート誘導体は、ポリイソシアネート単量体の多量体または変性体が好ましい。
【００５４】
脂肪族ポリイソシアネートの具体例としては、テトラメチレンジイソシアネート、ペンタメチレンジイソシアネート、ヘキサメチレンジイソシアネート、２，２，４−トリメチル−１，６−ジイソシアナトヘキサン、およびリジンジイソシアネート等の脂肪族ジイソシアネート、ならびに、リジントリイソシアネート、４−イソシアナトメチル−１，８−オクタメチレンジイソシアネート、およびビス（２−イソシアナトエチル）２−イソシアナトグルタレートが挙げられる。
脂環族ポリイソシアネートの具体例としては、イソホロンジイソシアネート、１，３−ビス（イソシアナトメチル）−シクロヘキサン、４，４’−ジシクロヘキシルメタンジイソシアネート、ノルボルネンジイソシアネート、水添キシリレンジイソシアネート等の脂環族ジイソシアネートが挙げられる。
芳香族ポリイソシアネートの具体例としては、２，４−トリレンジイソシアネート、２，６−トリレンジイソシアネート、４，４’−ジフェニルメタンジイソシアネート、ナフタレンジイソシアネート、キシリレンジイソシアネート等の芳香族ジイソシアネートが挙げられる。
【００５５】
ブロック化イソシアネート基を１分子中に２以上有する化合物は、上述したポリイソシアネート単量体またはポリイソシアネート誘導体が有する２以上のイソシアネート基が、ブロック化剤によってブロックされている化合物が好ましい。
ブロック化剤は、活性水素を有する化合物であり、具体例としては、アルコール、フェノール、活性メチレン、アミン、イミン、酸アミド、ラクタム、オキシム、ピラゾール、イミダゾール、イミダゾリン、ピリミジン、グアニジンが挙げられる。
【００５６】
エポキシ基を１分子中に２以上有する化合物の具体例としては、ビスフェノール型エポキシ化合物（Ａ型、Ｆ型、Ｓ型等）、ジフェニルエーテル型エポキシ化合物、ハイドロキノン型エポキシ化合物、ナフタレン型エポキシ化合物、ビフェニル型エポキシ化合物、フルオレン型エポキシ化合物、水添ビスフェノールＡ型エポキシ化合物、ビスフェノールＡ含核ポリオール型エポキシ化合物、ポリプロピレングリコール型エポキシ化合物、グリシジルエステル型エポキシ化合物、グリシジルアミン型エポキシ化合物、グリオキザール型エポキシ化合物、脂環型エポキシ化合物、脂環式多官能エポキシ化合物、複素環型エポキシ化合物（トリグリシジルイソシアヌレート等）が挙げられる。
【００５７】
カルボジイミド基を１分子中に２以上有する化合物の具体例としては、脂環族カルボジイミド、脂肪族カルボジイミド、および芳香族カルボジイミド、ならびにこれらの多量体および変性体が挙げられる。
【００５８】
オキサゾリン基を１分子中に２以上有する化合物の具体例としては、２−オキサゾリン基を有する付加重合性オキサゾリン、該付加重合性オキサゾリンの重合体が挙げられる。
【００５９】
β−ヒドロキシアルキルアミド基を１分子中に２以上有する化合物の具体例としては、Ｎ，Ｎ，Ｎ’，Ｎ’−テトラキス−（２−ヒドロキシエチル）−アジパミド（ＰｒｉｍｉｄＸＬ−５５２、ＥＭＳ社製）、Ｎ，Ｎ，Ｎ’，Ｎ’−テトラキス−（２−ヒドロキシプロピル）−アジパミド（Ｐｒｉｍｉｄ  ＱＭ１２６０ＰｒｉｍｉｄＸＬ−５５２、ＥＭＳ社製）が挙げられる。
【００６０】
本発明の粉体塗料が硬化剤を含む場合、硬化剤の含有量は、粉体塗料中の変性重合体１００質量部に対して、１〜１００質量部が好ましく、１〜５０質量部がより好ましい。
【００６１】
本発明の粉体塗料は、添加剤として、防錆顔料、体質顔料、着色顔料等の顔料を含むのが好ましい。
防錆顔料の具体例としては、シアナミド亜鉛、酸化亜鉛、リン酸亜鉛、リン酸カルシウムマグネシウム、モリブデン酸亜鉛、ホウ酸バリウム、シアナミド亜鉛カルシウムが挙げられる。
体質顔料の具体例としては、タルク、硫酸バリウム、マイカ、炭酸カルシウムが挙げられる。
【００６２】
着色顔料の具体例としては、キナクリドン、ジケトピロロピロール、イソインドリノン、インダンスロン、ペリレン、ペリノン、アントラキノン、ジオキサジン、ベンゾイミダゾロン、トリフェニルメタンキノフタロン、アントラピリミジン、黄鉛、フタロシアニン、ハロゲン化フタロシアニン、アゾ顔料（アゾメチン金属錯体、縮合アゾ等）、酸化チタン、カーボンブラック、酸化鉄、銅フタロシアニン、縮合多環顔料が挙げられる。
また、着色顔料としては、光輝顔料が挙げられ、具体例としては、金属粒子（アルミニウム、亜鉛、銅、ブロンズ、ニッケル、チタン、ステンレス等の金属およびそれらの合金）、マイカ粒子（雲母粉）、パール粒子、グラファイト粒子、ガラスフレーク、鱗片状酸化鉄粒子が挙げられる。
本発明の粉体塗料が顔料を含む場合の含有量は、本塗膜の耐候性の観点から、粉体塗料の全質量に対して、５０質量％以下が好ましい。
【００６３】
本発明における粉体塗料の製造方法の具体例としては、以下の方法が挙げられる。
まず、上記のようにして得られた変性重合体と、必要に応じて、他の成分（他の樹脂、顔料、硬化剤、硬化触媒、およびその他の添加剤）と、を８０〜１３０℃で溶融混練して溶融混練物を得る。次いで、得られた溶融混練物を冷却して、固化した溶融混練物を得る。そして、固化した溶融混練物を粉砕して分級すれば、所望の粒径の粉体塗料が得られる。
または、上記のようにして得られた変性重合体の粉体と、必要に応じて、他の成分（他の樹脂の粉体、顔料、硬化剤、硬化触媒、およびその他の添加剤）の少なくとも一種を含む粉体の少なくとも一種と、をドライブレンドして、粉体塗料を得てもよい。
本発明の粉体塗料を構成する粉体粒子の平均粒子径は、１〜１００μｍが好ましい。粉体塗料の平均粒子径は、２５μｍ以上がより好ましく、５０μｍ以下がより好ましい。
平均粒子径が１μｍ以上であれば、粉体塗料の凝集性が低くなり、粉体塗装の際に均一に塗装しやすい。また、平均粒子径が１００μｍ以下であれば、本塗膜の表面平滑性がより良好になり、本塗膜の外観に優れる。
【００６４】
本発明の塗膜付き基材は、基材と、上記粉体塗料により基材上に形成されてなる塗膜（本塗膜）と、を有する。
基材の材質の具体例としては、無機物、有機物、有機無機複合材が挙げられる。
無機物の具体例としては、コンクリート、自然石、ガラス、金属（鉄、ステンレス、アルミニウム、銅、真鍮、チタン等）が挙げられる。
有機物の具体例としては、プラスチック、ゴム、接着剤、木材が挙げられる。
有機無機複合材の具体例としては、繊維強化プラスチック、樹脂強化コンクリート、繊維強化コンクリートが挙げられる。
また、基材は、公知の表面処理（化成処理等）が施されていてもよい。また、基材の表面には、樹脂層（ポリエステル、アクリル樹脂等）が形成されていてもよい。
【００６５】
上記の中でも、基材の材質は、金属が好ましく、アルミニウムがより好ましい。アルミニウム製の基材は、防食性に優れ、軽量で、外装部材等の建築材料用途に適している。
基材の形状、サイズ等は、特に限定されない。
基材の具体例としては、コンポジットパネル、カーテンウォール用パネル、カーテンウォール用フレーム、ウィンドウフレーム等の建築用の外装部材、タイヤホイール、ワイパーブレード、自動車外装等の自動車部材、建機、自動２輪のフレームが挙げられる。
【００６６】
本塗膜の膜厚は、２０〜１０００μｍが好ましく、２０〜５００μｍがより好ましい。アルミニウムカーテンウォール等の高層ビル用の部材等の用途では、２０〜９０μｍが好ましい。海岸沿いに設置されたエアコンの室外機、信号機のポール、標識等の耐候性の要求が高い用途では、１００〜２００μｍが好ましい。
【００６７】
本発明の塗膜付き基材の製造方法は、本発明の粉体塗料を基材上に付与して塗装層を形成し、塗装層を加熱処理して基材上に本塗膜を形成して製造するのが好ましい。なお、塗膜付き基材は、塗装物品と換言できる。
【００６８】
塗装層の形成方法としては、静電塗装法、静電吹付法、静電浸漬法、噴霧法、流動浸漬法、吹付法、スプレー法等の塗装法によって、本発明の粉体塗料を基材上に塗装する方法が好ましい。本塗膜の表面平滑性と隠蔽性とにより優れる点から、粉体塗装ガンを用いた静電塗装法が好ましい。
粉体塗装ガンの具体例としては、コロナ帯電型塗装ガン、摩擦帯電型塗装ガンが挙げられる。コロナ帯電型塗装ガンは、粉体塗料をコロナ放電処理して吹き付ける塗装ガンである。摩擦帯電型塗装ガンは、粉体塗料を摩擦帯電処理して吹き付ける塗装ガンである。
【００６９】
塗装層を加熱処理する際は、基材上の塗装層を加熱して、基材上に粉体塗料の溶融物からなる溶融膜を形成するのが好ましい。なお、溶融膜の形成は、基材への塗装層の形成と同時にしてもよく、塗装層を形成した後に別途行ってもよい。
粉体塗料を加熱して溶融し、その溶融状態を所定時間維持するための加熱温度と加熱維持時間は、粉体塗料の原料成分の種類や組成、所望する塗膜の厚さ等により適宜設定される。
【００７０】
例えば、本発明の粉体塗料における変性重合体がカルボキシ基を有する場合、カルボキシ基が硬化剤（エポキシ基、カルボジイミド基、オキサゾリン基、またはβ−ヒドロキシアルキルアミド基を１分子中に２以上有する化合物）と反応して、塗装層がより低温で硬化する。カルボキシ基と硬化剤との反応は、イソシアネート基を有する硬化剤を使用する場合のような高温（２００℃程度）を必要としない利点がある。
加熱温度は、１２０℃〜２００℃が好ましい。加熱維持時間は、通常２〜６０分間である。
基材上に形成された溶融膜を２０〜２５℃まで冷却することにより、本塗膜を形成するのが好ましい。冷却は、急冷してもよく徐冷してもよく、本塗膜の基材密着性の観点から、徐冷が好ましい。
【実施例】
【００７１】
以下、例を挙げて本発明を詳細に説明する。ただし本発明はこれらの例に限定されない。なお、後述する表中における各成分の配合量は、質量基準を示す。例８〜１２は実施例であり、例１３および１４は比較例である。
【００７２】
＜使用した成分＞
（特定含フッ素重合体）
フルオロオレフィン：クロロトリフルオロエチレン（ＣＴＦＥ）
単量体１：４−ヒドロキシブチルビニルエーテル（ＨＢＶＥ）、１０−ウンデシレン酸（ＵＤＡ）
単量体２：ネオノナン酸ビニルエステル（Ｖ９）（ＨＥＸＩＯＮ社製、商品名「ベオバ９」）、シクロヘキシルビニルエーテル（ＣＨＶＥ）、エチルビニルエーテル（ＥＶＥ）
（ポリエステル）
ポリエステル１：Ｍｎが２，５００、軟化点が１２０℃であり、エチレングリコールに基づく単位、ネオペンチルグリコールに基づく単位、テレフタル酸に基づく単位、イソフタル酸に基づく単位をこの順に５モル％、４５モル％、１８モル％、３２モル％含むポリエステルであって、一方の重合体末端基がカルボキシ基であり、もう一方の重合体末端基が水酸基であるポリエステル
【００７３】
（添加剤）
脱水縮合剤１：ドデシルベンゼンスルホン酸
硬化剤１：ブロック化イソシアネート基を１分子中に２以上有する化合物（エボニック社製、ベスタゴン（登録商標）Ｂ１５３０）
硬化剤２：エポキシ基を１分子中に２以上有する化合物（ＨＵＮＴＳＭＡＮ社製、ＰＴ−９１０（商品名））
表面調整剤：ビックケミー社製、ＢＹＫ−３６０Ｐ（商品名）
脱ガス剤：ベンゾイン
顔料：酸化チタン顔料（デュポン社製、Ｔｉ−Ｐｕｒｅ  Ｒ９６０（商品名）、酸化チタン含有量：８９質量％）
硬化触媒：ジブチルスズジラウレートのキシレン溶液（１００倍希釈品）
【００７４】
＜特定含フッ素重合体の製造＞
〔例１〕
オートクレーブ内に、キシレン（５０３ｇ）、エタノール（１４２ｇ）、ＣＴＦＥ（３８７ｇ）、ＣＨＶＥ（３２６ｇ）、ＨＢＶＥ（８４．９ｇ）、炭酸カリウム（１２．３ｇ）、およびｔｅｒｔ−ブチルペルオキシピバレートの５０質量％キシレン溶液（２０ｍＬ）を導入して昇温し、６５℃で１１時間重合した。続いて、オートクレーブ内溶液をろ過し、特定含フッ素重合体１を含む溶液を得た。
特定含フッ素重合体１を含む溶液を、６５℃にて２４時間真空乾燥して溶媒を除去し、さらに１３０℃にて２０分間真空乾燥して得られるブロック状の特定含フッ素重合体を粉砕して、粉体状の特定含フッ素重合体１を得た。
特定含フッ素重合体１は、ＣＴＦＥに基づく単位、ＣＨＶＥに基づく単位、ＨＢＶＥに基づく単位をこの順に５０モル％、３９モル％、１１モル％含む重合体であった。特定含フッ素重合体１の水酸基価は５０ｍｇＫＯＨ／ｇであり、Ｔｇは５２℃であり、Ｍｗは４５，５００であった。
【００７５】
〔例２〕
使用する単量体を、ＣＴＦＥ（４６５ｇ）、Ｖ９（６３１ｇ）、およびＵＤＡ（１０３ｇ）に変更し、かつ溶媒を、ｔｅｒｔ−ブチルアルコール（４２２ｇ）およびエタノール（１０６ｇ）に変更する以外は例１と同様にして、粉体状の特定含フッ素重合体２を得た。
特定含フッ素重合体２は、ＣＴＦＥに基づく単位、Ｖ９に基づく単位、ＵＤＡに基づく単位をこの順に５０モル％、４３モル％、７モル％含む重合体であった。特定含フッ素重合体２の酸価は３３ｍｇＫＯＨ／ｇであり、Ｔｇは５０℃であり、Ｍｗは４９，０００であった。
【００７６】
〔例３〕
使用する単量体を、ＣＴＦＥ（４６５ｇ）、ＣＨＶＥ（１５１ｇ）、ＥＶＥ（１３８ｇ）およびＨＢＶＥ（１０２ｇ）に変更する以外は例１と同様にして、粉体状の特定含フッ素重合体３を得た。
特定含フッ素重合体３は、ＣＴＦＥに基づく単位、ＣＨＶＥに基づく単位、ＥＶＥに基づく単位、ＨＢＶＥに基づく単位をこの順に５０モル％、１５モル％、２４モル％、１１モル％含む重合体であった。特定含フッ素重合体３の水酸基価は５７ｍｇＫＯＨ／ｇであり、Ｔｇは４０℃であり、Ｍｗは４５，０００であった。
【００７７】
＜変性重合体の製造＞
〔例４〕
反応器に粉体状の特定含フッ素重合体１（１２０ｇ）と脱水縮合剤１（５ｇ）を入れ、反応器内を撹拌しながら内温を１３０℃に保持して、さらにポリエステル１（２８０ｇ）を添加して４時間反応させた。反応器を徐冷して得られる固形物を回収し、粉砕して水洗、乾燥して粉体を得た。得られた粉体は、Ｍｗが４９，０００であり、酸価が２０ｍｇＫＯＨ／ｇであり、水酸基価が３０ｍｇＫＯＨ／ｇであり、Ｔｇが５７℃であり、特定含フッ素重合体１とポリエステルとが脱水反応して形成された、下式（Ｐ１−２ａ）で表される単位を有する変性重合体１であることが確認された。
【００７８】
【化４】
2019011470.tif 000005
【００７９】
式（Ｐ１−２ａ）中、Ａ２ａは−（Ａ１２−Ｃ（Ｏ）Ｏ−Ａ１１−ＯＣ（Ｏ））ｎ２−Ａ１２−Ｃ（Ｏ）Ｏ−Ａ１１−であり、Ｚ２ａは−ＯＨである。
なお、式中、Ａ１１はエチレングリコールまたはネオペンチルグリコールから水酸基を除いた残基であり、Ａ１２はテレフタル酸またはイソフタル酸からカルボキシ基を除いた残基であり、ｎ２は平均値であり２以上の整数である。
【００８０】
〔例５〕
オートクレーブ内に、テレフタル酸（２０９ｇ）、イソフタル酸（３７１ｇ）、エチレングリコール（２７９ｇ）、およびネオペンチルグリコール（５２ｇ）を導入して１００℃から徐々に昇温し、２５０℃で４時間反応させたのち、三酸化アンチモンの０．１５ｇを添加して２８０℃で３時間反応させた。その後２３０℃に降温し、特定含フッ素重合体１（３６０ｇ）を添加してさらに４時間反応させた。反応器を徐冷して得られる固形物を回収し、粉砕して水洗、乾燥して、上記式（Ｐ１−２ａ）で表される単位を含む粉体状の変性重合体２を得た。変性重合体２は、Ｍｗが４９，５００であり、酸価が２２ｍｇＫＯＨ／ｇであり、水酸基価が２８ｍｇＫＯＨ／ｇであり、Ｔｇが５９℃であった。
【００８１】
〔例６〜７〕
特定含フッ素重合体１の代わりに特定含フッ素重合体２または特定含フッ素重合体３を用いる以外は例４と同様にして、特定含フッ素重合体２とポリエステルとが脱水反応して形成された下式（Ｐ１−１ａ）で表される単位を有する粉末状の変性重合体３と、特定含フッ素重合体３とポリエステルとが脱水縮合して形成された上記式（Ｐ１−２ａ）で表される単位を有する粉末状の変性重合体４とをそれぞれ得た。変性重合体３および変性重合体４は、Ｍｗがこの順に、５３，０００、５４，０００であり、酸価がこの順に２０ｍｇＫＯＨ／ｇ、２３ｍｇＫＯＨ／ｇであり、水酸基価がこの順に１３ｍｇＫＯＨ／ｇ、３４ｍｇＫＯＨ／ｇであり、Ｔｇがこの順に５３℃、４８℃であった。
【００８２】
【化５】
2019011470.tif 000006
【００８３】
式（Ｐ１−１ａ）中、Ａ１ａは−（Ａ１１−ＯＣ（Ｏ）−Ａ１２−Ｃ（Ｏ）Ｏ）ｎ１−Ａ１１−ＯＣ（Ｏ）−Ａ１２−であり、Ｚ１ａは−Ｃ（Ｏ）ＯＨである。
なお、式中、Ａ１１はエチレングリコールまたはネオペンチルグリコールから水酸基を除いた残基であり、Ａ１２はテレフタル酸またはイソフタル酸からカルボキシ基を除いた残基であり、ｎ１は平均値であり２以上の整数である。
【００８４】
＜粉体塗料、塗膜付き基材の製造および評価＞
〔例８〜１４〕
表１に記載の各成分を高速ミキサにて混合し、２軸押出機を用いて、１２０℃のバレル設定温度にて溶融混練して、ペレットを得た。ペレットを粉砕機を用いて２５℃にて粉砕し、さらに１５０メッシュの網を用いて分級して、平均粒子径が４０μｍの粒子からなる粉体塗料１〜７を得た。
【００８５】
〔粉体塗料の評価例〕
各粉体塗料を、それぞれクロメート処理されたアルミニウム板（基材）の一面に、静電塗装機（小野田セメント社製、ＧＸ３６００Ｃ）を用いて静電塗装し、２００℃雰囲気中で２０分間保持して、各粉体塗料１〜７から形成されてなる塗膜付きアルミニウム板１〜７を得た。塗膜付きアルミニウム板を試験片１〜７として、後述の評価に供した。
【００８６】
〔粉体塗料の耐ブロッキング性〕
各粉体塗料をそれぞれ瓶に入れて密閉し、密閉された瓶を３０℃で保存し、粉体塗料がブロッキングするまでの時間を観測した。
Ｓ：１５日経過時にブロッキングしていない。
Ａ：２〜１４日経過時にブロッキングしている。
Ｂ：１日以内にブロッキングしている。
【００８７】
〔塗膜の層間密着性〕
プルオフ法（ＪＩＳ  Ｋ５６００−５−７）によって判定した。試験板から塗膜を剥離させ、剥離後の基材表面の状態から、以下の基準で評価した。なお、本評価試験において、塗膜が基材から剥離して、基材の表面に塗膜が残っていない状態が、塗膜の層間密着性に最も優れるといえる。
Ｓ：基材の表面積の５％未満に、剥離試験前の塗膜の膜厚未満の厚みである塗膜の一部が残っている。
Ａ：基材の表面積の５％以上１５％未満に、剥離試験前の塗膜の膜厚未満の厚みである塗膜の一部が見られる。
Ｂ：基材の表面積の１５％以上に、剥離試験前の塗膜の膜厚未満の厚みである塗膜の一部が見られる。
【００８８】
〔塗膜の耐候性〕
キセノンウェザーメーター（スガ試験機社製）を用い、塗膜に１質量％過酸化水素水を噴霧した場合の塗膜が剥離するまでの時間を測定した。
＜試験条件＞
相対湿度：７０％ＲＨ、
温度：５０℃、
光源：８０Ｗ／ｍ２（波長：３００〜４００ｎｍ）。
＜判定基準＞
ＳＳ：３００時間超で剥離が初めて生じた。
Ｓ：２７０時間超３００時間以下で剥離が初めて生じた。
Ａ：１００時間超、２７０時間以下で剥離が初めて生じた。
Ｂ：１００時間以下で剥離が初めて生じた。
評価結果を表１にあわせて示す。
【００８９】
【表１】
2019011470.tif 000007
【００９０】
例１３および例１４の試験片の耐候性評価においては、特定含フッ素重合体を主とする層と考えられる塗膜の表層部の剥がれが顕著に見られた。
以上より、フルオロオレフィンに基づく単位と、側鎖にポリエステル鎖を有する単位とを含む、所定の水酸基価または所定の酸価を有する含フッ素変性重合体を含む粉体塗料を用いれば、層間密着性に優れた塗膜が得られる（例８〜例１２）。